(57)【特許請求の範囲】
【請求項１】
ビニルエステル樹脂と不飽和ポリエステル樹脂のいずれか一方又は両方から選択される反応性不飽和基を有する主鎖化合物、スチレン、ビニルトルエン、アクリル酸メチル、メタクリル酸メチル、ジアリールフタレート、トリアリルイソシアネートから選択される少なくとも１種の重合性モノマーに対し、テトラアルコキシシラン、その部分的加水分解物及び重縮合物から選択される少なくとも１種の反応性ケイ素化合物と反応性ケイ素含有基を有する不飽和モノマーの両方又はいずれか一方を混合し、さらにこの混合物に、アセトン、メチルエチルケトン、テトラヒドロフラン、テトラヒドロピラン、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミドから選択される少なくとも１種の水との相溶性が高い溶媒を添加し、次に上記反応性ケイ素化合物と反応性ケイ素含有基を有する不飽和モノマーの両方又はいずれか一方を加水分解して縮重合した後、水、加水分解により生じたアルコール、上記溶媒を除去することを特徴とする有機−無機ハイブリッド樹脂組成物の製造方法。
【請求項２】
加水分解して縮重合する際に酸触媒を用いることを特徴とする請求項１に記載の有機−無機ハイブリッド樹脂組成物の製造方法。
【請求項３】
請求項１又は２に記載の有機−無機ハイブリッド樹脂組成物の製造方法にて製造されたものであることを特徴とする有機−無機ハイブリッド樹脂組成物。
【請求項４】
請求項３に記載の有機−無機ハイブリッド樹脂組成物をラジカル重合して成ることを特徴とする硬化物。
【発明の詳細な説明】
【技術分野】
【０００１】
本発明は、建築材料、舟艇、車両材料等の分野において利用することができる有機−無機ハイブリッド樹脂組成物及びその製造方法並びに硬化物に関するものである。
【背景技術】
【０００２】
従来より、各種プラスチック材料等に有用な高分子材料として、有機−無機ハイブリッド高分子材料が提供されている。例えば、特許文献１によれば、耐熱性、表面硬度、透明性に優れた有機−無機ハイブリッド高分子材料が提供されている。この有機−無機ハイブリッド高分子材料は、主骨格としてポリカーボネートまたはポリアリレート部分を有し官能基として金属アルコキシド基を有する重合体と、金属アルコキシド化合物とを、共加水分解および共重縮合することにより得られるものである。
【０００３】
ところで、ビニルエステル樹脂や不飽和ポリエステル樹脂等も有用な高分子材料として使用されているが、通常これらの樹脂は、耐熱性、硬度、強度を向上させるため、フィラーや繊維等の充填材が添加された上で、建築材料、舟艇、車両材料等の用途に利用されている。
【特許文献１】特開平１１−２５５８８３号公報
【発明の開示】
【発明が解決しようとする課題】
【０００４】
しかし、透明性が特に必要とされる用途においては、上記のような充填材の使用はしばしば透明性を損なう原因となる。また、透明性が特に必要とされない用途においても、調色や柄付けの妨げになる場合があった。
【０００５】
本発明は上記の点に鑑みてなされたものであり、透明性を維持しつつ、耐熱性、硬度が向上した硬化物を成形できる有機−無機ハイブリッド樹脂組成物及びその製造方法並びに硬化物を提供することを目的とするものである。
【課題を解決するための手段】
【００１０】
本発明の請求項１に係る有機−無機ハイブリッド樹脂組成物の製造方法は、ビニルエステル樹脂と不飽和ポリエステル樹脂のいずれか一方又は両方から選択される反応性不飽和基を有する主鎖化合物、スチレン、ビニルトルエン、アクリル酸メチル、メタクリル酸メチル、ジアリールフタレート、トリアリルイソシアネートから選択される少なくとも１種の重合性モノマーに対し、テトラアルコキシシラン、その部分的加水分解物及び重縮合物から選択される少なくとも１種の反応性ケイ素化合物と反応性ケイ素含有基を有する不飽和モノマーの両方又はいずれか一方を混合し、さらにこの混合物に、アセトン、メチルエチルケトン、テトラヒドロフラン、テトラヒドロピラン、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミドから選択される少なくとも１種の水との相溶性が高い溶媒を添加し、次に上記反応性ケイ素化合物と反応性ケイ素含有基を有する不飽和モノマーの両方又はいずれか一方を加水分解して縮重合した後、水、加水分解により生じたアルコール、上記溶媒を除去することを特徴とするものである。
【００１１】
本発明の請求項２に係る有機−無機ハイブリッド樹脂組成物の製造方法は、請求項１において、加水分解して縮重合する際に酸触媒を用いることを特徴とするものである。
本発明の請求項３に係る有機−無機ハイブリッド樹脂組成物は、請求項１又は２に記載の有機−無機ハイブリッド樹脂組成物の製造方法にて製造されたものであることを特徴とするものである。
【００１２】
本発明の請求項４に係る硬化物は、請求項３に記載の有機−無機ハイブリッド樹脂組成物をラジカル重合して成ることを特徴とするものである。
【発明の効果】
【００１７】
本発明の請求項１に係る有機−無機ハイブリッド樹脂組成物の製造方法によれば、透明性を維持しつつ、耐熱性、硬度が向上した硬化物を成形できる有機−無機ハイブリッド樹脂組成物を容易に製造することができるものである。
【００１８】
本発明の請求項２に係る有機−無機ハイブリッド樹脂組成物の製造方法によれば、脱水時において反応性ケイ素化合物や反応性ケイ素含有基を有する不飽和モノマーの反応物の分解が起こらないようにすることができるものである。
本発明の請求項３に係る有機−無機ハイブリッド樹脂組成物によれば、透明性を維持しつつ、耐熱性、硬度が向上した硬化物を成形することができるものである。
【００１９】
本発明の請求項４に係る硬化物は、透明性が維持されており、しかも耐熱性、硬度が優れているものである。
【発明を実施するための最良の形態】
【００２０】
以下、本発明の実施の形態を説明する。
【００２１】
（請求項１〜３の発明の実施の形態１）
まず、反応性不飽和基を有する主鎖化合物（以下適宜「主鎖化合物」という。）、重合性モノマー、反応性ケイ素化合物を混合する。このとき、主鎖化合物と重合性モノマーの総量に対して、主鎖化合物の配合量は４０〜８０重量％に設定することができる。また、主鎖化合物と重合性モノマーの総量１００重量部に対して、反応性ケイ素化合物の配合量は５〜４０重量部に設定することができる。
【００２２】
ここで、主鎖化合物としては、特に限定されるものではないが、末端にのみ反応性不飽和基を有する主鎖化合物を用いることができる。また、主鎖化合物としては、ビニルエステル樹脂と不飽和ポリエステル樹脂のいずれか一方又は両方を用いる。
【００２３】
また、重合性モノマーとしては、スチレン、ビニルトルエン、アクリル酸メチル、メタクリル酸メチル、ジアリールフタレート、トリアリルイソシアネートから選択される少なくとも１種を用いる。
【００２４】
また、反応性ケイ素化合物としては、アルコキシシラン、アルコキシシランの部分的加水分解物及び重縮合物から選択される少なくとも１種を用いる。なお、アルコキシシランの具体例としては、テトラエトキシシランやメチルトリエトキシシランを挙げることができる。
【００２５】
そして、上記の主鎖化合物、重合性モノマー、反応性ケイ素化合物からなる混合物にさらに、水との相溶性が高い溶媒（以下適宜「溶媒」という。）を添加する。この溶媒としては、アセトン、メチルエチルケトン、テトラヒドロフラン、テトラヒドロピラン、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミドから選択される少なくとも１種を用いる。その理由は、反応性ケイ素化合物を加水分解して縮重合する際に必要な水及び触媒を容易に分散させることができるからである。主鎖化合物と重合性モノマーの総量１００重量部に対して、溶媒の添加量は２０〜１００重量部に設定することができる。
【００２６】
次に、上記反応性ケイ素化合物を加水分解して縮重合する。この際には、塩酸、硫酸、硝酸等の酸触媒や弱アルカリ触媒を用いることができる。これらのうち塩酸、硫酸、硝酸等の酸触媒を用いるのが好ましい（請求項２）。その理由は、アルカリ触媒を用いると、脱水時にアルカリが濃縮されることにより反応性ケイ素化合物の反応物の分解が起こるおそれがあるが、酸触媒を用いれば、脱水時において反応性ケイ素化合物の反応物の分解が起こらないようにすることができるからである。酸触媒は、上記混合物を撹拌しながら添加し、酸触媒を添加した後の混合物は３５〜５０℃で１５〜１２０分間撹拌するのが好ましい。その理由は、撹拌によって反応性ケイ素化合物を上記混合物中において均一に分散させることができ、また、加水分解及び縮重合により上記混合物中において微細粒子を生成することができるからである。酸触媒の添加量は、例えば、１Ｎ塩酸を用いる場合には、反応性ケイ素化合物１モル（テトラエトキシシランでは１モル＝２０８ｇ）に対し、１５〜１５０ｇに設定することができる。
【００２７】
その後、水、加水分解により生じたアルコール、上記溶媒を除去する。このとき、エバポレーターを用い、４０〜６０℃で３０〜１２０分間減圧加熱することにより、水、アルコール、溶媒を除去することができる。そうすると、有機−無機ハイブリッド樹脂組成物を得ることができる。
【００２８】
上記のようにして得られた有機−無機ハイブリッド樹脂組成物にはさらに、水酸化アルミニウム、ガラスパウダー、ガラスフリット、シリカパウダー、タルク、炭酸カルシウム、アルミナ、硫酸バリウム、ウォラスナイト、珪酸カルシウム、カオリンクレー、カーボンから選択される少なくとも１種を添加することができる。上記の水酸化アルミニウム等は、主鎖化合物、重合性モノマー、反応性ケイ素化合物を混合する際に適当量添加することができる。
【００２９】
上記のようにして得られた有機−無機ハイブリッド樹脂組成物は、主鎖化合物、重合性モノマー、加水分解して縮重合した反応性ケイ素化合物を含有するので、透明性を維持しつつ、耐熱性、硬度が向上した硬化物を後述するように容易に成形することができるものである。なお、主鎖化合物及び重合性モノマーのみでは、たとえ透明性を確保できたとしても、耐熱性、硬度を向上させることができない。また、反応性ケイ素化合物を含有していても、これが加水分解されていなければ、却って耐熱性や硬度が低下する場合がある。
【００３０】
（請求項１〜３の発明の実施の形態２）
まず、主鎖化合物、重合性モノマー、反応性ケイ素含有基を有する不飽和モノマー（以下適宜「不飽和モノマー」という。）を混合する。このとき、主鎖化合物と重合性モノマーの総量に対して、主鎖化合物の配合量は４０〜８０重量％に設定することができる。また、主鎖化合物と重合性モノマーの総量１００重量部に対して、不飽和モノマーの配合量は５〜４０重量部に設定することができる。
【００３１】
ここで、主鎖化合物としては、特に限定されるものではないが、末端にのみ反応性不飽和基を有する主鎖化合物を用いることができる。また、主鎖化合物としては、ビニルエステル樹脂と不飽和ポリエステル樹脂のいずれか一方又は両方を用いる。
【００３２】
また、重合性モノマーとしては、スチレン、ビニルトルエン、アクリル酸メチル、メタクリル酸メチル、ジアリールフタレート、トリアリルイソシアネートから選択される少なくとも１種を用いる。
【００３３】
また、不飽和モノマーとしては、特に限定されるものではないが、ｐ−スチリルトリメトキシシラン、３−（トリメトキシシリル）プロピルメタクリレート、３−（メチルジメトキシシリル）プロピルメタクリレート、３−（トリエトキシシリル）プロピルメタクリレート、３−（メチルジエトキシシリル）プロピルメタクリレート、３−アクリロキシプロピルトリメトキシシラン、ビニルトリメトキシシラン、ビニルトリエトキシシランから選択される少なくとも１種を用いるのが好ましい。その理由は、不飽和モノマーが加水分解して縮重合することにより微粒子が形成され、この微粒子が樹脂骨格に結合した硬化物を得ることができ、耐熱性、硬度をさらに向上させることができるからである。
【００３４】
そして、上記の主鎖化合物、重合性モノマー、不飽和モノマーからなる混合物にさらに、溶媒を添加する。この溶媒としては、アセトン、メチルエチルケトン、テトラヒドロフラン、テトラヒドロピラン、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミドから選択される少なくとも１種を用いる。その理由は、不飽和モノマーを加水分解して縮重合する際に必要な水及び触媒を容易に分散させることができるからである。主鎖化合物と重合性モノマーの総量１００重量部に対して、溶媒の添加量は２０〜１００重量部に設定することができる。
【００３５】
次に、上記不飽和モノマーを加水分解して縮重合する。この際には、塩酸、硫酸、硝酸等の酸触媒や弱アルカリ触媒を用いることができる。これらのうち塩酸、硫酸、硝酸等の酸触媒を用いるのが好ましい（請求項２）。その理由は、アルカリ触媒を用いると、脱水時にアルカリが濃縮されることにより不飽和モノマーの反応物の分解が起こるおそれがあるが、酸触媒を用いれば、脱水時において不飽和モノマーの反応物の分解が起こらないようにすることができるからである。酸触媒は、上記混合物を撹拌しながら添加し、酸触媒を添加した後の混合物は３５〜５０℃で１５〜１２０分間撹拌するのが好ましい。その理由は、撹拌によって不飽和モノマーを上記混合物中において均一に分散させることができ、また、加水分解及び縮重合により上記混合物中において微細粒子を生成することができるからである。酸触媒の添加量は、例えば、１Ｎ塩酸を用いる場合には、不飽和モノマー１モル（ｐ−スチリルトリメトキシシランでは１モル＝２２４．３ｇ）に対し、１５〜１５０ｇに設定することができる。
【００３６】
その後、水、加水分解により生じたアルコール、上記溶媒を除去する。このとき、エバポレーターを用い、４０〜６０℃で３０〜１２０分間減圧加熱することにより、水、アルコール、溶媒を除去することができる。そうすると、有機−無機ハイブリッド樹脂組成物を得ることができる。
【００３７】
上記のようにして得られた有機−無機ハイブリッド樹脂組成物にはさらに、水酸化アルミニウム、ガラスパウダー、ガラスフリット、シリカパウダー、タルク、炭酸カルシウム、アルミナ、硫酸バリウム、ウォラスナイト、珪酸カルシウム、カオリンクレー、カーボンから選択される少なくとも１種を添加することができる。上記の水酸化アルミニウム等は、主鎖化合物、重合性モノマー、不飽和モノマーを混合する際に適当量添加することができる。
【００３８】
上記のようにして得られた有機−無機ハイブリッド樹脂組成物は、主鎖化合物、重合性モノマー、加水分解して縮重合した不飽和モノマーを含有するので、透明性を維持しつつ、耐熱性、硬度が向上した硬化物を後述するように容易に成形することができるものである。なお、主鎖化合物及び重合性モノマーのみでは、たとえ透明性を確保できたとしても、耐熱性、硬度を向上させることができない。また、不飽和モノマーを含有していても、これが加水分解されていなければ、却って耐熱性や硬度が低下する場合がある。
【００３９】
（請求項１〜３の発明の実施の形態３）
まず、主鎖化合物、重合性モノマー、反応性ケイ素化合物、不飽和モノマーを混合する。このとき、主鎖化合物と重合性モノマーの総量に対して、主鎖化合物の配合量は４０〜８０重量％に設定することができる。また、主鎖化合物と重合性モノマーの総量１００重量部に対して、反応性ケイ素化合物及び不飽和モノマーの合計の配合量は５〜４０重量部に設定することができる。反応性ケイ素化合物と不飽和モノマーの配合比（Ｓｉ比）は１：１０〜１０：１に設定することができる。
【００４０】
ここで、主鎖化合物としては、特に限定されるものではないが、末端にのみ反応性不飽和基を有する主鎖化合物を用いることができる。また、主鎖化合物としては、ビニルエステル樹脂と不飽和ポリエステル樹脂のいずれか一方又は両方を用いる。
【００４１】
また、重合性モノマーとしては、スチレン、ビニルトルエン、アクリル酸メチル、メタクリル酸メチル、ジアリールフタレート、トリアリルイソシアネートから選択される少なくとも１種を用いる。
【００４２】
また、反応性ケイ素化合物としては、アルコキシシラン、アルコキシシランの部分的加水分解物及び重縮合物から選択される少なくとも１種を用いる。なお、アルコキシシランの具体例としては、テトラエトキシシランやメチルトリエトキシシランを挙げることができる。
【００４３】
また、不飽和モノマーとしては、特に限定されるものではないが、ｐ−スチリルトリメトキシシラン、３−（トリメトキシシリル）プロピルメタクリレート、３−（メチルジメトキシシリル）プロピルメタクリレート、３−（トリエトキシシリル）プロピルメタクリレート、３−（メチルジエトキシシリル）プロピルメタクリレート、３−アクリロシキプロピルトリメトキシシラン、ビニルトリメトキシシラン、ビニルトリエトキシシランから選択される少なくとも１種を用いるのが好ましい。その理由は、不飽和モノマーが加水分解して縮重合することにより微粒子が形成され、この微粒子が樹脂骨格に結合した硬化物を得ることができ、耐熱性、硬度をさらに向上させることができるからである。
【００４４】
そして、上記の主鎖化合物、重合性モノマー、反応性ケイ素化合物、不飽和モノマーからなる混合物にさらに、溶媒を添加する。この溶媒としては、アセトン、メチルエチルケトン、テトラヒドロフラン、テトラヒドロピラン、Ｎ，Ｎ−ジメチルホルムアミド、Ｎ，Ｎ−ジエチルホルムアミド、アセトアミド、Ｎ−メチルアセトアミド、Ｎ，Ｎ−ジメチルアセトアミドから選択される少なくとも１種を用いる。その理由は、反応性ケイ素化合物及び不飽和モノマーを加水分解して縮重合する際に必要な水及び触媒を容易に分散させることができるからである。主鎖化合物と重合性モノマーの総量１００重量部に対して、溶媒の添加量は２０〜１００重量部に設定することができる。
【００４５】
次に、上記反応性ケイ素化合物及び不飽和モノマーを加水分解して縮重合する。この際には、塩酸、硫酸、硝酸等の酸触媒や弱アルカリ触媒を用いることができる。これらのうち塩酸、硫酸、硝酸等の酸触媒を用いるのが好ましい（請求項２）。その理由は、アルカリ触媒を用いると、脱水時にアルカリが濃縮されることにより反応性ケイ素化合物及び不飽和モノマーの反応物の分解が起こるおそれがあるが、酸触媒を用いれば、脱水時において反応性ケイ素化合物及び不飽和モノマーの反応物の分解が起こらないようにすることができるからである。酸触媒は、上記混合物を撹拌しながら添加し、酸触媒を添加した後の混合物は３５〜５０℃で１５〜１２０分間撹拌するのが好ましい。その理由は、撹拌によって反応性ケイ素化合物及び不飽和モノマーを上記混合物中において均一に分散させることができ、また、加水分解及び縮重合により上記混合物中において微細粒子を生成することができるからである。酸触媒の添加量は、例えば、１Ｎ塩酸を用いる場合には、反応性ケイ素化合物及び不飽和モノマー１モルに対し、１５〜１５０ｇに設定することができる。
【００４６】
その後、水、加水分解により生じたアルコール、上記溶媒を除去する。このとき、エバポレーターを用い、４０〜６０℃で３０〜１２０分間減圧加熱することにより、水、アルコール、溶媒を除去することができる。そうすると、有機−無機ハイブリッド樹脂組成物を得ることができる。
【００４７】
上記のようにして得られた有機−無機ハイブリッド樹脂組成物にはさらに、水酸化アルミニウム、ガラスパウダー、ガラスフリット、シリカパウダー、タルク、炭酸カルシウム、アルミナ、硫酸バリウム、ウォラスナイト、珪酸カルシウム、カオリンクレー、カーボンから選択される少なくとも１種を添加することができる。上記の水酸化アルミニウム等は、主鎖化合物、重合性モノマー、反応性ケイ素化合物、不飽和モノマーを混合する際に適当量添加することができる。
【００４８】
上記のようにして得られた有機−無機ハイブリッド樹脂組成物は、主鎖化合物、重合性モノマー、加水分解して縮重合した反応性ケイ素化合物及び不飽和モノマーを含有するので、透明性を維持しつつ、耐熱性、硬度が向上した硬化物を後述するように容易に成形することができるものである。なお、主鎖化合物及び重合性モノマーのみでは、たとえ透明性を確保できたとしても、耐熱性、硬度を向上させることができない。また、反応性ケイ素化合物及び不飽和モノマーを含有していても、これらが加水分解されていなければ、却って耐熱性や硬度が低下する場合がある。
【００４９】
次に、上記のようにして得られた有機−無機ハイブリッド樹脂組成物を用いて、樹脂シート等の硬化物を製造する方法について説明する。
【００５０】
（請求項４の発明の実施の形態）
プレス成形法、注型成形法、ハンドレイアップ成形法、スプレイアップ成形法のいずれかの方法を用い、有機−無機ハイブリッド樹脂組成物をラジカル重合することによって硬化物を製造することができる。このようにラジカル重合させるためには、有機−無機ハイブリッド樹脂組成物にはあらかじめ硬化剤、必要に応じて硬化促進剤を添加しておくものである。例えば、主鎖化合物としてビニルエステル樹脂が用いられている場合には、有機−無機ハイブリッド樹脂組成物に、硬化剤としてｔ−アミルパーオキシ−２−エチルヘキサノエートのフタル酸ビス（２−エチルヘキシル）溶液を添加することができる。この溶液の濃度は適宜に設定することができ、添加量も適宜に設定することができる。また、主鎖化合物として不飽和ポリエステル樹脂が用いられている場合には、有機−無機ハイブリッド樹脂組成物に、硬化促進剤としてナフテン酸コバルトを添加すると共に、硬化剤としてメチルエチルケトンパーオキサイドのフタル酸ジメチル溶液を添加することができる。この溶液の濃度は適宜に設定することができ、添加量も適宜に設定することができる。
【００５１】
プレス成形法は、次のようにして行うことができる。すなわち、プレス成形機の上下の台盤の間に、硬化剤等を添加して混合した有機−無機ハイブリッド樹脂組成物を挿入して、それに力を加えて加圧成形を行うものである。これにより、樹脂シート等の硬化物を得ることができる。
【００５２】
注型成形法は、次のようにして行うことができる。すなわち、硬化剤等を添加して混合した有機−無機ハイブリッド樹脂組成物を金型に流し込んで固化させた後、これを金型から外すことにより、樹脂シート等の硬化物を得ることができる。
【００５３】
ハンドレイアップ成形法は、次のようにして行うことができる。すなわち、この方法はＦＲＰ成形法の一種であり、型の上に強化材を手作業で積み重ね、硬化剤等を添加して混合した有機−無機ハイブリッド樹脂組成物を含浸、脱泡し、所定の形状、寸法に仕上げるものである。これにより、樹脂シート等の硬化物を得ることができる。
【００５４】
スプレイアップ成形法は、次のようにして行うことができる。すなわち、硬化剤等を添加して混合した有機−無機ハイブリッド樹脂組成物とガラス繊維をスプレーガンを用いて型の上に同時に吹き付けて積層するものである。これにより、樹脂シート等の硬化物を得ることができる。
【００５５】
上記のいずれの方法を用いても、硬化物としては、透明性が維持されており、しかも耐熱性、硬度が優れているものを得ることができる。このような硬化物を少なくとも表層に用いて形成される樹脂シートは、表面品質が向上しているのはもちろん、コスト面でも有利である。
【実施例】
【００５６】
以下、本発明を実施例によって具体的に説明する。
【００５７】
＜実施例１＞
主鎖化合物として、反応性不飽和基を有するビスフェノール型ビニルエステル樹脂を用いると共に、重合性モノマーとして、スチレンを用い、これらをビニルエステル樹脂系「ビスフェノール型ビニルエステル樹脂の６０重量％スチレン溶液」（ジャパンコンポジット（株）製「ＫＳＶ−１５」）として用いた。また、反応性ケイ素化合物として、テトラエトキシシランを用いた。
【００５８】
そして、ビニルエステル樹脂系「ビスフェノール型ビニルエステル樹脂の６０重量％スチレン溶液」１００重量部に対し、これを撹拌しながらテトラエトキシシランを９重量部添加し、さらに溶媒であるアセトンを５０重量部添加して、混合物を得た。次に、反応性ケイ素化合物を加水分解して縮重合させるため、上記混合物を撹拌しながら１Ｎ塩酸を３重量部添加した後、４０℃で３０分間撹拌した。その後、エバポレーターを用いて４５℃で６０分間減圧加熱して、水、アルコール、アセトンを除去することにより、有機−無機ハイブリッド樹脂組成物を得た。
【００５９】
次に、上記のようにして得た有機−無機ハイブリッド樹脂組成物に、硬化剤である「ｔ−アミルパーオキシ−２−エチルヘキサノエートの５０重量％フタル酸ビス（２−エチルヘキシル）溶液」を２重量部添加して混合し、これを金型内に注入した。そのまま９０℃で６０分間加熱硬化させた後、脱型し、さらにオーブンにて９０℃で３０分間加熱することにより、厚さ８．５ｍｍの樹脂シート（硬化物）を得た。
【００６３】
＜実施例３＞
主鎖化合物として、反応性不飽和基を有するビスフェノール型ビニルエステル樹脂を用いると共に、重合性モノマーとして、スチレンを用い、これらをビニルエステル樹脂系「ビスフェノール型ビニルエステル樹脂の６０重量％スチレン溶液」（ジャパンコンポジット（株）製「ＫＳＶ−１５」）として用いた。また、不飽和モノマーとして、ｐ−スチリルトリメトキシシランを用いた。
【００６４】
そして、ビニルエステル樹脂系「ビスフェノール型ビニルエステル樹脂の６０重量％スチレン溶液」１００重量部に対し、これを撹拌しながらｐ−スチリルトリメトキシシランを２０重量部添加し、さらに溶媒であるアセトンを４０重量部添加して、混合物を得た。次に、不飽和モノマーを加水分解して縮重合させるため、上記混合物を撹拌しながら１Ｎ塩酸を５重量部添加した後、４０℃で３０分間撹拌した。その後、エバポレーターを用いて４５℃で６０分間減圧加熱して、水、アルコール、アセトンを除去することにより、有機−無機ハイブリッド樹脂組成物を得た。
【００６５】
次に、上記のようにして得た有機−無機ハイブリッド樹脂組成物に、硬化剤である「ｔ−アミルパーオキシ−２−エチルヘキサノエートの５０重量％フタル酸ビス（２−エチルヘキシル）溶液」を２重量部添加して混合し、これを金型内に注入した。そのまま９０℃で６０分間加熱硬化させた後、脱型し、さらにオーブンにて９０℃で３０分間加熱することにより、厚さ８．５ｍｍの樹脂シート（硬化物）を得た。
【００６６】
＜実施例４＞
主鎖化合物として、反応性不飽和基を有するビスフェノール型ビニルエステル樹脂を用いると共に、重合性モノマーとして、スチレンを用い、これらをビニルエステル樹脂系「ビスフェノール型ビニルエステル樹脂の６０重量％スチレン溶液」（ジャパンコンポジット（株）製「ＫＳＶ−１５」）として用いた。また、反応性ケイ素化合物として、テトラエトキシシランを用いると共に、不飽和モノマーとして、ｐ−スチリルトリメトキシシランを用いた。
【００６７】
そして、ビニルエステル樹脂系「ビスフェノール型ビニルエステル樹脂の６０重量％スチレン溶液」１００重量部に対し、これを撹拌しながら、まずｐ−スチリルトリメトキシシランを１０重量部添加し、次にテトラエトキシシランを９重量部添加し、さらに溶媒であるアセトンを４０重量部添加して、混合物を得た。反応性ケイ素化合物及び不飽和モノマーを加水分解して縮重合させるため、上記混合物を撹拌しながら１Ｎ塩酸を５重量部添加した後、４０℃で３０分間撹拌した。その後、エバポレーターを用いて４５℃で６０分間減圧加熱して、水、アルコール、アセトンを除去することにより、有機−無機ハイブリッド樹脂組成物を得た。
【００６８】
次に、上記のようにして得た有機−無機ハイブリッド樹脂組成物に、硬化剤である「ｔ−アミルパーオキシ−２−エチルヘキサノエートの５０重量％フタル酸ビス（２−エチルヘキシル）溶液」を２重量部添加して混合し、これを金型内に注入した。そのまま９０℃で６０分間加熱硬化させた後、脱型し、さらにオーブンにて９０℃で３０分間加熱することにより、厚さ８．５ｍｍの樹脂シート（硬化物）を得た。
【００６９】
＜実施例５＞
主鎖化合物として、反応性不飽和基を有する不飽和ポリエステル樹脂を用いると共に、重合性モノマーとして、スチレンを用い、これらを不飽和ポリエステル樹脂系「不飽和ポリエステル樹脂の６０重量％スチレン溶液」（ジャパンコンポジット（株）製「Ｇ−２２７」）として用いた。また、不飽和モノマーとして、ｐ−スチリルメトキシシランを用いた。
【００７０】
そして、不飽和ポリエステル樹脂系「不飽和ポリエステル樹脂の６０重量％スチレン溶液」１００重量部に対し、これを撹拌しながらｐ−スチリルメトキシシランを２０重量部添加し、さらに溶媒であるアセトンを４０重量部添加して、混合物を得た。次に、不飽和モノマーを加水分解して縮重合させるため、上記混合物を撹拌しながら１Ｎ塩酸を５重量部添加した後、４０℃で３０分間撹拌した。その後、エバポレーターを用いて４５℃で６０分間減圧加熱して、水、アルコール、アセトンを除去することにより、有機−無機ハイブリッド樹脂組成物を得た。
【００７１】
次に、上記のようにして得た有機−無機ハイブリッド樹脂組成物に、硬化促進剤である「６％ナフテン酸コバルト」（ジャパンコンポジット（株）製「ポリホープ促進剤」）を０．５重量部及び硬化剤である「メチルエチルケトンパーオキサイドのフタル酸ジメチル溶液（活性酸素量１０％）」を１重量部添加して混合し、これを金型内に注入した。そのまま６０℃で６０分間加熱硬化させた後、脱型し、さらにオーブンにて８０℃で１２０分間加熱することにより、厚さ８．５ｍｍの樹脂シート（硬化物）を得た。
【００７２】
＜比較例１＞
主鎖化合物として、反応性不飽和基を有するビスフェノール型ビニルエステル樹脂を用いると共に、重合性モノマーとして、スチレンを用い、これらをビニルエステル樹脂系「ビスフェノール型ビニルエステル樹脂の６０重量％スチレン溶液」（ジャパンコンポジット（株）製「ＫＳＶ−１５」）として用いた。また、反応性ケイ素化合物及び不飽和モノマーはいずれも用いなかった。
【００７３】
そして、ビニルエステル樹脂系「ビスフェノール型ビニルエステル樹脂の６０重量％スチレン溶液」１００重量部に対し、硬化剤である「ｔ−アミルパーオキシ−２−エチルヘキサノエートの５０重量％フタル酸ビス（２−エチルヘキシル）溶液」を２重量部添加して混合し、これを金型内に注入した。そのまま９０℃で６０分間加熱硬化させた後、脱型し、さらにオーブンにて９０℃で３０分間加熱することにより、厚さ８．５ｍｍの樹脂シート（硬化物）を得た。
【００７４】
＜比較例２＞
主鎖化合物として、反応性不飽和基を有するビスフェノール型ビニルエステル樹脂を用いると共に、重合性モノマーとして、スチレンを用い、これらをビニルエステル樹脂系「ビスフェノール型ビニルエステル樹脂の６０重量％スチレン溶液」（ジャパンコンポジット（株）製「ＫＳＶ−１５」）として用いた。また、反応性ケイ素化合物及び不飽和モノマーはいずれも用いず、これらの代わりにフィラーとしてシリカ粉（平均粒径７μｍ）を用いた。
【００７５】
そして、ビニルエステル樹脂系「ビスフェノール型ビニルエステル樹脂の６０重量％スチレン溶液」１００重量部に対し、これを撹拌しながらシリカ粉を５重量部添加することにより、樹脂組成物を得た。
【００７６】
次に、上記のようにして得た樹脂組成物に硬化剤である「ｔ−アミルパーオキシ−２−エチルヘキサノエートの５０重量％フタル酸ビス（２−エチルヘキシル）溶液」を２重量部添加して混合し、これを金型内に注入した。そのまま９０℃で６０分間加熱硬化させた後、脱型し、さらにオーブンにて９０℃で３０分間加熱することにより、厚さ８．５ｍｍの樹脂シート（硬化物）を得た。
【００７７】
＜比較例３＞
主鎖化合物として、反応性不飽和基を有するビスフェノール型ビニルエステル樹脂を用いると共に、重合性モノマーとして、スチレンを用い、これらをビニルエステル樹脂系「ビスフェノール型ビニルエステル樹脂の６０重量％スチレン溶液」（ジャパンコンポジット（株）製「ＫＳＶ−１５」）として用いた。また、不飽和モノマーとして、ｐ−スチリルトリメトキシシランを用いた。
【００７８】
そして、ビニルエステル樹脂系「ビスフェノール型ビニルエステル樹脂の６０重量％スチレン溶液」１００重量部に対し、これを撹拌しながらｐ−スチリルトリメトキシシランを２０部添加することにより、樹脂組成物を得た。ただし、上記不飽和モノマーの加水分解は行わなかった。
【００７９】
次に、上記のようにして得た樹脂組成物に硬化剤である「ｔ−アミルパーオキシ−２−エチルヘキサノエートの５０重量％フタル酸ビス（２−エチルヘキシル）溶液」を２重量部添加して混合し、これを金型内に注入した。そのまま９０℃で６０分間加熱硬化させた後、脱型し、さらにオーブンにて９０℃で３０分間加熱することにより、厚さ８．５ｍｍの樹脂シート（硬化物）を得た。
【００８０】
＜比較例４＞
主鎖化合物として、反応性不飽和基を有するビスフェノール型ビニルエステル樹脂を用いると共に、重合性モノマーとして、スチレンを用い、これらをビニルエステル樹脂系「ビスフェノール型ビニルエステル樹脂の６０重量％スチレン溶液」（ジャパンコンポジット（株）製「ＫＳＶ−１５」）として用いた。また、反応性ケイ素化合物として、テトラエトキシシランを用いると共に、不飽和モノマーとして、ｐ−スチリルトリメトキシシランを用いた。
【００８１】
そして、ビニルエステル樹脂系「ビスフェノール型ビニルエステル樹脂の６０重量％スチレン溶液」１００重量部に対し、これを撹拌しながら、まずｐ−スチリルトリメトキシシランを１０重量部、次にテトラエトキシシランを９重量部添加することにより、樹脂組成物を得た。ただし、上記反応性ケイ素化合物及び不飽和モノマーの加水分解は行わなかった。
【００８２】
次に、上記のようにして得た樹脂組成物に硬化剤である「ｔ−アミルパーオキシ−２−エチルヘキサノエートの５０重量％フタル酸ビス（２−エチルヘキシル）溶液」を２重量部添加して混合し、これを金型内に注入した。そのまま９０℃で６０分間加熱硬化させた後、脱型し、さらにオーブンにて９０℃で３０分間加熱することにより、厚さ８．５ｍｍの樹脂シート（硬化物）を得た。
【００８３】
＜比較例５＞
主鎖化合物として、反応性不飽和基を有するビスフェノール型ビニルエステル樹脂を用いると共に、重合性モノマーとして、スチレンを用い、これらをビニルエステル樹脂系「ビスフェノール型ビニルエステル樹脂の６０重量％スチレン溶液」（ジャパンコンポジット（株）製「ＫＳＶ−１５」）として用いた。また、反応性ケイ素化合物として、テトラエトキシシランを用いた。
【００８４】
そして、ビニルエステル樹脂系「ビスフェノール型ビニルエステル樹脂の６０重量％スチレン溶液」１００重量部に対し、これを撹拌しながらテトラエトキシシランを９重量部添加して、混合物を得た。次に、反応性ケイ素化合物を加水分解して縮重合させるため、上記混合物を撹拌しながら１Ｎ塩酸を３重量部添加した後、４０℃で３０分間撹拌した。しかし、テトラエトキシシランが加水分解して縮重合した硬化物が分離したので、成形可能な樹脂組成物を得ることができなかった。
【００８５】
＜比較例６＞
主鎖化合物として、反応性不飽和基を有する不飽和ポリエステル樹脂を用いると共に、重合性モノマーとして、スチレンを用い、これらを不飽和ポリエステル樹脂系「不飽和ポリエステル樹脂の６０重量％スチレン溶液」（ジャパンコンポジット（株）製「Ｇ−２２７」）として用いた。また、反応性ケイ素化合物及び不飽和モノマーはいずれも用いなかった。
【００８６】
そして、不飽和ポリエステル樹脂系「不飽和ポリエステル樹脂の６０重量％スチレン溶液」１００重量部に対し、硬化促進剤である「６％ナフテン酸コバルト」（ジャパンコンポジット（株）製「ポリホープ促進剤」）を０．５重量部添加すると共に、硬化剤である「メチルエチルケトンパーオキサイドのフタル酸ジメチル溶液（活性酸素量１０％）」を１重量部添加して混合し、これを金型内に注入した。そのまま６０℃で６０分間加熱硬化させた後、脱型し、さらにオーブンにて８０℃で１２０分間加熱することにより、厚さ８．５ｍｍの樹脂シート（硬化物）を得た。
【００８７】
＜評価方法＞
上記のようにして得た各樹脂シートについて、下記のような方法で試験を行い、透明性、硬度、耐熱性を評価した。
【００８８】
透明性：新聞紙上に樹脂シートを置き、この樹脂シートを通して文字の識別が可能か否かで評価した。文字の識別が可能であるものを「○」とし、文字の識別が不可能であるものを「×」として、結果を下記［表２］に示す。
【００８９】
硬度：鉛筆引っかき試験（ＪＩＳ  Ｋ  ５４００：塗料一般試験方法）を行い、表面鉛筆硬度で評価した。
【００９０】
耐熱性：ＴＭＡ法により、４０℃から７５℃までの線膨張係数及びガラス転移温度を測定し、これらの測定値で評価した。
【００９１】
【表１】
0004612324.tif 000002
【００９２】
【表２】
0004612324.tif 000003
【００９３】
比較例１の樹脂シートは、上記［表１］から明らかなように、実施例１〜４で用いたビニルエステル樹脂系のみを硬化させたものである。
【００９４】
比較例２の樹脂シートは、ビニルエステル樹脂系にシリカ粉を５重量部添加したものであるが、上記［表２］にみられるように、表面硬度及び耐熱性が向上するものの、不透明であった。
【００９５】
比較例３の樹脂シートは、比較例２の樹脂シートとほぼ同量のＳｉ量（シリカ粉）となるように、ビニルエステル樹脂系に不飽和モノマーとしてｐ−スチリルトリメトキシシランを添加したものである。上記［表２］にみられるように、透明な硬化物が得られ、表面硬度は向上したものの、耐熱性が低下した。
【００９６】
比較例４の樹脂シートは、比較例３の樹脂シートにおけるｐ−スチリルトリメトキシシランの量を半分とすると共に、比較例２の樹脂シートとほぼ同量のＳｉ量（シリカ粉）となるように、ビニルエステル樹脂系に反応性ケイ素化合物としてテトラエトキシシランを添加したものである。上記［表２］にみられるように、透明な硬化物は得られたものの、耐熱性が低下した。
【００９７】
比較例５においては、ビニルエステル樹脂系にテトラエトキシシランを９重量部、続けて１Ｎ塩酸を３重量部添加したところ、この混合物が白濁して分離した。これを４０℃に加熱して加水分解及び縮重合を試みたが、テトラエトキシシランの反応による硬化物が発生し、次の成形に用いることができる樹脂組成物を得ることができなかった。
【００９８】
実施例１は、上記［表１］から明らかなように溶媒としてアセトンを用いており、このようにアセトンを添加することにより、テトラエトキシシラン及び１Ｎ塩酸添加時の白濁及び分離を抑制することができた。実施例１の硬化物は、若干白濁が認められたものの、新聞の文字は十分に識別できる透明性を有していた。また、上記［表２］にみられるように、耐熱性の向上も認められた。
【０１００】
実施例３は、上記［表１］から明らかなように溶媒としてアセトンを用いており、このようにアセトンを添加することにより、有機−無機ハイブリッド樹脂組成物の白濁を抑制することができた。実施例３の硬化物は、実施例２の硬化物とほぼ同等の外観を呈していた。また、上記［表２］にみられるように、表面硬度及び耐熱性の向上も認められ、耐熱性については実施例２よりも優れるものであった。
【０１０１】
実施例４の樹脂シートは、実施例３の樹脂シートにおけるｐ−スチリルトリメトキシシランの量を半分とすると共に、比較例２〜４及び実施例２、３とほぼ同量のＳｉ量となるように、ビニルエステル樹脂系にテトラエトキシシランを添加したものである。実施例４の硬化物は、若干白濁が認められたものの、新聞の文字は十分に識別できる透明性を有していた。また、実施例２、３の樹脂シートで発生したクラックは、実施例４の樹脂シートについては認められなかった。さらに、実施例４の樹脂シートは、上記［表２］にみられるように、実施例３の樹脂シートとほぼ同等の表面硬度及び耐熱性を有していた。
【０１０２】
比較例６の樹脂シートは、上記［表１］から明らかなように、実施例５で用いた不飽和ポリエステル樹脂系のみを硬化させたものである。
【０１０３】
実施例５の樹脂シートは、実施例３で用いたビニルエステル樹脂系を不飽和ポリエステル樹脂系に置き換えたものである。いずれも、上記［表２］にみられるように、新聞の文字が十分に識別できる透明性を有しており、また、表面硬度及び耐熱性の向上が認められた。このように、不飽和ポリエステル樹脂系においても、ビニルエステル樹脂系と同様の効果が確認された。